다음 으로 , 레졸 형 페놀 수지 ( PL - 2211 , 군 에 이 가 가 쿠 제 ) 7 질 량부 , 및 메틸 페닐 폴리 실록 산 0 . 03 질 량부 를 준비 했 다 . 이것 을 이소프로판올 15 질 량부 및 메틸에틸케톤 5 질 량부 에 용해 시켜 , 보호 층 형성 용 도포 액 을 얻 었 다 . 이 도포 액 을 침지 도포 법 으로 감광체 1 위 에 도포 하 고 , 130 ℃ 에서 40 분 건조 시켜 , 막 두께 3 ㎛ 의 보호 층 을 형성 했 다 . 얻 어 진 감광체 를 「 감광체 2 」 로 했 다 .